(57)【特許請求の範囲】
【請求項１】
高度に密集したフィルタ・トウ材料の梱包済みベールを製造するための方法であって、
ｉ）ベーリング・プレス内で直方体形状の圧縮済みフィルタ・トウ・ベールを製造するステップと、
ｉｉ）前記ベーリング・プレス内で、該圧縮済みフィルタ・トウ・ベールを完全に封入する気密梱包スリーブで、該圧縮済みフィルタ・トウ・ベールを包装するステップとを備え、
該梱包スリーブの少なくとも８０％が、該高度に密集したフィルタ・トウ材料に直接隣接する、したがって接触する、または該高度に密集したフィルタ・トウ材料から１５ｍｍ未満少なくとも離間するように、該圧縮済みフィルタ・トウ・ベールに該梱包スリーブがステップｉｉ）において適用され、
前記梱包済みフィルタ・トウ・ベールが前記ベーリング・プレスから解放された後に、前記梱包スリーブによって封入された前記体積が、該梱包スリーブの材料を拡張または伸張させることなく、少なくとも３２リットルだけ増大し得るように、前記圧縮済みフィルタ・トウ・ベールが該梱包スリーブでステップｉｉ）において包装される、方法。
【請求項２】
温度２０℃において、前記梱包スリーブと前記高度に密集したフィルタ・トウ材料との間に封入される空気が、５０リットル以下になるように、前記圧縮済みフィルタ・トウ・ベールの周りに該梱包スリーブがステップｉｉ）において適用される、請求項１記載の方法。
【請求項３】
前記ベーリング・プレスで圧縮される前記フィルタ・トウ・ベールが、ステップｉ）において、輸送パレットの寸法に適合した、少なくとも６，５００ｃｍ２の大きさがある矩形の底部と、少なくとも７５ｃｍの高さとを有する直方体形状を有し、該ベーリング・プレスで圧縮される該フィルタ・トウ・ベールが、少なくとも３００ｋｇ／ｍ３のベール密度を有するように、該フィルタ・トウ・ベールがステップｉ）において製造され、温度２０℃において、前記梱包スリーブによって封入される体積内に含まれる空気が、合わせて６５０リットル以下になるように、該圧縮済みフィルタ・トウ・ベールに該梱包スリーブがステップｉｉ）において適用される、請求項１または２記載の方法。
【請求項４】
前記ベーリング・プレスで圧縮される直方体形状の前記フィルタ・トウ・ベールが、ステップｉ）において、少なくとも１つのカバー・フィルム区分と１つの下部フィルム区分との間で製造され、前記圧縮済みフィルタ・トウ・ベールを完全に封入する前記気密梱包スリーブが、ステップｉｉ）において、該フィルム区分を合わせて接着するまたは溶接することによって生成される、請求項１から３のいずれか一項に記載の方法。
【請求項５】
前記ベーリング・プレスで圧縮される直方体形状の前記フィルタ・トウ・ベールが、ステップｉ）において、カバー・フィルム区分と下部フィルム区分との間で製造され、ステップｉｉ）が、
ａ）前記圧縮済みフィルタ・トウ・ベールの側面にスリーブ・フィルム区分を適用することであって、該スリーブ・フィルム区分が、２つの対向する端部領域をもつ表面エリアを有する、適用するステップと、
ｂ）該スリーブ・フィルム区分の該対向する端部領域を合わせるステップと、
ｃ）該圧縮済みフィルタ・トウ・ベールを完全に封入する気密梱包スリーブが最終的に全体で生成されるように、該スリーブ・フィルム区分の該対向する端部領域同士を互いに連結し、該スリーブ・フィルム区分の該表面エリアを、該下部フィルム区分および該カバー・フィルム区分に連結するステップ、
という手順を備え、
該スリーブ・フィルム区分の該表面エリアの少なくとも８０％が、前記高度に密集したフィルタ・トウ材料に直接隣接する、したがって接触する、または該高度に密集したフィルタ・トウ材料から１５ｍｍ未満少なくとも離間するように、該圧縮済みフィルタ・トウ・ベールの該側面に該スリーブ・フィルム区分がステップａ）において適用され、該スリーブ・フィルム区分が、平坦なフィルムの形状で実現される、請求項１から４のいずれか一項に記載の方法。
【請求項６】
前記ベーリング・プレスで圧縮される直方体形状の前記フィルタ・トウ・ベールが、ステップｉ）において、輸送パレットの寸法に適合した、少なくとも６，５００ｃｍ２の大きさがある矩形の底部と、少なくとも７５ｃｍの高さとを有する直方体形状を有し、
該ベーリング・プレスで圧縮される該フィルタ・トウ・ベールが、少なくとも３００ｋｇ／ｍ３のベール密度を有するように、該フィルタ・トウ・ベールがステップｉ）において製造され、
温度２０℃において、前記スリーブ・フィルム区分、前記カバー・フィルム区分、および前記下部フィルム区分によって封入される体積内に含まれる空気が、合わせて６５０リットル以下になるように、前記圧縮済みフィルタ・トウ・ベールの前記側面に前記梱包スリーブがステップｉｉ）において適用される、請求項５記載の方法。
【請求項７】
温度２０℃において、前記スリーブ・フィルム区分の前記表面エリアと前記高度に密集したフィルタ・トウ材料との間に封入される空気が、５０リットル以下になるように、前記圧縮済みフィルタ・トウ・ベールの前記側面に該スリーブ・フィルム区分がステップａ）において適用される、請求項５または６記載の方法。
【請求項８】
前記スリーブ・フィルム区分が、ステップａ）において、少なくとも５０Ｎの平均適用プレストレスで、前記圧縮済みフィルタ・トウ・ベールの前記側面に適用される、請求項５から７のいずれか一項に記載の方法。
【請求項９】
ステップｉｉ）が、
ｄ）前記スリーブ・フィルム区分の前記対向する端部領域が面上で合わされるときに形成される鉛直方向の重複領域に、鉛直方向に延在する溶接シームを生成するステップと、
ｅ）該鉛直方向に延在する溶接シームの方向に、該スリーブ・フィルム区分にプレストレスを施し、プレストレスが施された状態で該スリーブ・フィルム区分を固定するステップと、
ｆ）該スリーブ・フィルム区分の上端領域と、前記カバー・フィルム区分の周縁領域との間に周囲水平方向重複領域を生成し、該スリーブ・フィルム区分の下端領域と、前記下部フィルム区分の周縁領域との間に、周囲水平方向重複領域を生成するステップと、
ｇ）該周囲水平方向重複領域に、周囲溶接シームを、それぞれ生成するステップという手順をさらに備え、
前記圧縮済みフィルタ・トウ・ベールを完全に封入する気密梱包スリーブを、該下部フィルム区分、該カバー・フィルム区分、および該スリーブ・フィルム区分が形成するように、該鉛直方向に延在する溶接シーム、および該周囲水平方向重複領域の該周囲溶接シームが生成され、該スリーブ・フィルム区分に、ステップｅ）において、少なくとも５０Ｎの平均プレストレス力で、プレストレスが施される、請求項５から８のいずれか一項に記載の方法。
【請求項１０】
前記周囲溶接シームがステップｇ）において、前記ベールから２〜２０ｃｍの範囲の最短距離で前記周囲水平方向重複領域に生成され、および／または該周囲溶接シームと該ベールとの間の最短距離は、前記ベーリング・プレスから解放された後の前記圧縮済みフィルタ・トウ材料の弾性復元特性に依存する、請求項９記載の方法。
【請求項１１】
前記スリーブ・フィルム区分が、ステップａ）において、水平方向に一定のプレストレスのある状態で、前記フィルタ・トウ・ベールの前記側面に適用される、請求項５から１０のいずれか一項に記載の方法。
【請求項１２】
ステップｉ）が、
前記下部フィルム区分を充填缶の下部にあしらうことによって、該充填缶を用意するステップと、
前記カバー・フィルム区分をプレス・ラムにあしらうことによって、前記ベーリング・プレスの該プレス・ラムを用意するステップと、
梱包されることになる前記フィルタ・トウ材料を、用意された該充填缶の中に置くステップと、
該ベーリング・プレス内の用意された該充填缶の中に置かれた該フィルタ・トウ材料を圧縮するステップとを備え、
またはステップｉ）が、
該カバー・フィルム区分をプレス・ヨークにあしらうことによって、該静止プレス・ヨークを用意するステップと、
該下部フィルム区分をプレス・ラムにあしらうことによって、該ベーリング・プレスの該プレス・ラムを用意するステップと、
用意された該プレス・ヨークと該プレス・ラムの間に、梱包されることになる該フィルタ・トウ材料を配置するステップと、
用意された該プレス・ラムを、下方から該プレス・ヨークの方向に変位させることによって、該フィルタ・トウ材料を圧縮するステップとを備える、請求項１から１０のいずれか一項に記載の方法。
【請求項１３】
前記カバー・フィルム区分および／もしくは前記下部フィルム区分が、平坦なフィルムの形状で実現され、ならびに／または該カバー・フィルム区分および該下部フィルム区分が、前記圧縮済みフィルタ・トウ・ベールの周囲水平方向縁部の長さよりも少なくとも１０ｃｍ長い縁部の長さを有する矩形の平坦なフィルムの形状で、それぞれ実現される、請求項１２記載の方法。
【請求項１４】
前記梱包スリーブが、ポリエチレン、ＬＤＰＥ、または変性ポリエチレン（ＬＬＤＰＥ）を備えるプラスチック材料の少なくとも１つのフィルム区分を特徴とする、請求項１から１３のいずれか一項に記載の方法。
【請求項１５】
請求項１から１４のいずれか一項に記載の方法によりフィルタ・トウ・ベールが製造されることを特徴とする、直方体形状の梱包済み前記フィルタ・トウ・ベール。
【発明の詳細な説明】
【技術分野】
【０００１】
本発明は、高度に密集したフィルタ・トウ材料の梱包済みベールを製造するための方法に関する。本願は、ＥＰ特許出願第１５１６５６６２．６号の優先権を主張し、その内容全体が、参照によりあらゆる目的のために本願に組み込まれる。
【背景技術】
【０００２】
今日使用されているたばこフィルタの大部分は、継ぎ目なしのセルロース−２，５−アセテートフィラメントから成るフィルタ・トウ材料から作られる。紡糸工程の後、個々のフィラメントは組み合わされて帯になり、その後スタッファボックスにおいて巻縮される。製品は、その後乾燥され、次いで数メートルの高さを有する充填缶にゆるく置かれる。この工程中に、堆積ユニットの動きが長手方向および横方向に変化することによって、フィルタ・トウ材料は、充填缶の断面エリアにわたって均一に分配される。フィルタ・トウ梱包が充填缶の中で所望の大きさおよび高さに到達するまで、層は互いに重ねられる。当分野における従来の梱包重量は、数百ｋｇに上る。その後、充填缶内に置かれたフィルタ・トウ材料は、圧縮されてフィルタ・トウ・ベールになり、最終的には、フィルタまたはたばこ製造業者に輸送するために梱包される。
【０００３】
ベール形式に応じて、たばこフィルタに加工されることになるベールは、３５０〜６５０ｋｇの重量を有し、例えば公報ＵＳ４，５７７，７５２Ａに記述されているタイプの最大９００ｋｇの重量を有する非常に密度の高いベール、すなわち、いわゆる「高密度トウ・ベール」も、例外的に利用可能である。
【０００４】
梱包済みフィルタ・トウ・ベールが、フィルタまたはたばこ製造業者に輸送された後、フィルタ・トウ材料はベールから引き出され、例えば公報ＵＳ５，４６０，５９０Ａに記述されているタイプのフィルタ・ロッド機械でフィルタ・ロッドに加工される。
【０００５】
フィルタ・トウ材料をフィルタ・ロッド機械でフィルタ・ロッドに加工している間、フィルタ・トウ材料は、調整区分において可能な限りふわりと膨らまされる。フィルタ・トウ材料を膨らませるために、典型的にはフィルタ・トウ材料は、空気で動作する拡散器ノズルによって引き離され、引き出しローラのシステム、特にねじ山の付いた、またはねじ状の表面で引き出される。その後、拡散されたフィルタ・トウ材料は、トリアセチン噴射ボックスに供給され、その中でフィルタ・トウ材料のアセテート表面が溶解され、粘着性が増大される。フィルタ・トウ帯は、フィルタ・ロッド機械の成型区分において、未来のフィルタ・ロッドの断面になるように集められ、圧縮される。この工程中に、フィラメントは合着し、さらなる加工および消費者にとって所望のフィルタ硬さを有する３次元網目構造を形成する。
【０００６】
これに関して、フィルタまたはたばこ製造業者にとって重要な品質特性は、引張強度に関する均一性であり、それは、喫煙者の味覚およびフィルタリング性能が、引張強度の均一性によって影響され得るからである。それでもなお許容可能な引張強度のばらつきは、引張強度の絶対値に依存する。
【０００７】
フィルタ・ロッドまたは引張強度の均一性は、フィルタ・トウ材料の品質およびフィルタ・ロッド機械の加工方法だけによって定められるのではなく、特にフィルタ・トウ材料の梱包のタイプによっても定められる。これに関して、フィルタ・トウ材料の梱包のタイプは、典型的にはフィルタ・トウ・ベールからフィルタ・トウ材料が途切れずに引き出され、それがフィルタ・ロッド機械に輸送されることに対して、決定的な影響を及ぼす。
【０００８】
引き出しに関する問題は、特に、高いパッキング密度を有するフィルタ・トウ・ベール、およびその材料に（例えば圧縮工程中、または紐掛けによって局所的に）過度に高い圧縮力が加わったフィルタ・トウ・ベールを加工するとき、フィルタ・ロッド機械において頻繁に発生する。フィルタ・トウ・ベールからのフィルタ・トウ材料の引き出し中に、引張力が変化することによって、フィルタ・ロッド機械への取込み部においてフィルタ・トウ材料のプレストレスが不均一になり、したがって材料強度および引張強度が変動することになる。
【０００９】
フィルタ・トウ材料から製造されるフィルタ・ロッドが常に同じ高品質を有することを保証するためには、したがって、フィルタ・トウ・ベールからフィルタ・ロッド機械へ、その後フィルタ・トウ材料が輸送される間に過度な材料強度または引張強度の変動が生じないように、特にフィルタ・トウ材料が梱包されるときに特定の条件を考慮しなければならない。
【００１０】
一方では、充填缶内に置かれたフィルタ・トウ材料の圧縮中には、最大圧縮力を越えてはならず、その理由は、フィルタ・トウ材料から製造されたフィルタ・ロッドが、フィルタまたはたばこ製造業者にとって許容可能な引張強度の変動をもはや有さないことになるので、このことがフィルタ・トウ材料の品質に必然的に悪影響を及ぼすからである。
【００１１】
それに加えて、梱包済みフィルタ・トウ・ベールに紐掛けを用いることは、可能な場合には常に避けるべきであり、その理由は、そのような紐掛けによって必然的に締付けおよび局所的な欠陥が生じることになり、この場合もやはりフィルタ・トウ材料から製造されたフィルタ・ロッドの引張強度のばらつきが、フィルタまたはたばこ製造業者にとって許容不可能なものになるからである。
【００１２】
フィルタ・トウ製造業者においてフィルタ・トウ材料を梱包するために用いられる方法が、フィルタまたはたばこ製造業者のフィルタ・ロッド機械で梱包済みフィルタ・トウ材料から製造されるフィルタ・ロッドの品質に与える影響は、先行技術から知られている現在使用されている梱包方法では、考慮されていない、または少なくとも充分には考慮されていない。
【００１３】
充填缶を最適に充填する方法が、公報ＷＯ０２／３２２３８Ａ２に記述されている。しかし、この先行技術は、充填缶の中に最適に置かれなかったフィルタ・トウ材料が原因で生じる問題を、後にフィルタまたはたばこ製造業者において防止する、または少なくとも低減させるように、フィルタ・トウ材料を充填缶に充填することだけに主に関係している。
【００１４】
その後の梱包工程が、フィルタ・トウ材料の品質に与える影響は、この先行技術では充分に考慮されていない。これに関して、梱包工程は、一方では充填缶内に置かれたフィルタ・トウ材料の圧縮を含み、他方では、その後、圧縮済みフィルタ・トウ材料を梱包して、梱包済みフィルタ・トウ・ベールにすることを含む。
【００１５】
フィルタ・トウ材料が充填缶内に置かれた後、通常フィルタ・トウ材料は、前に充填缶の中に置かれたフィルタ・トウ材料の積層方向に、ベーリング・プレスにおいて圧縮される。圧縮工程中、ベーリング・プレスのプレス・ラム１０、１０’は、フィルタ・トウ材料上にその積層方向に作用し、それにより充填缶内に置かれた層状のフィルタ・トウ材料の最初の高さが低減し得る。
【００１６】
圧縮工程中に、フィルタ・トウ材料は、完全に弾性のある（可逆の）態様で挙動するわけではなく、それは、充填缶の中に置かれた層状のフィルタ・トウ材料は、ベーリング・プレスのプレス・ラム１０、１０’が、対応する圧縮力をフィルタ・トウ材料層上に垂直方向に加えなくなったときに、その元の高さまで再び膨張しないからである。実際、ベーリング・プレスのプレス・ラム１０、１０’によって加えられる圧縮力がフィルタ・トウ材料に作用しなくなったときに、フィルタ・トウ材料が再び膨張する高さは、特にその前の圧縮工程の持続時間および圧縮力に依存する。
【００１７】
充填缶内で圧縮されたフィルタ・トウ材料を梱包するために、まだ圧縮ストレスがかかった状態で、パッキング材料（梱包材料）を用いて特にプレス内で、フィルタ・トウ梱包を包装することが、一般的なやり方である。ベーリング・プレス内で製造された圧縮済みフィルタ・トウ・ベールが包装された後、通常ベーリング・プレスが開かれ、それによりフィルタ・トウ梱包には、それ以上いかなる圧縮ストレスもかからなくなる。
【００１８】
前の圧縮工程の後、フィルタ・トウ材料は、比較的小さい弾性、または緩み復元成分しか有さず、その強度は、圧縮時間および／または圧縮力に特に依存するので、フィルタ・トウ梱包は、ベーリング・プレスから解放された後に、具体的にはフィルタ・トウ材料の層に垂直に、ベーリング・プレスによって加えられた元の圧縮力と反対方向に膨張する傾向にある。
【００１９】
充填缶の中でフィルタ・トウ・ベールが圧縮されている間の圧縮時間が長い程、および圧縮力が高い程、フィルタ・トウ材料のこの弾性（緩み）復元成分は低くなる。ベーリング・プレスから解放された後、ベールを一体に保持するために、フィルタ・トウ梱包のパッキング材料が吸収しなくてはならない弾性復元力は、緩み復元成分によってのみ表される。
【００２０】
従来の梱包材料は、紐掛けまたは接着剤接合によって機械的に一体に保持される厚紙要素、または例えばベルクロ（登録商標）・ファスナによって閉じられるプラスチックの布である。
【００２１】
接着剤梱包の例が、公報ＤＥ７６３５８４９Ｕ１に記述されている。プラスチックの布を有するフィルタ・トウ梱包についての情報は、Ｅｎｇｅｓｓｅｒｓｔｒａｓｓｅ  ８，Ｄ−７９１０８  フライブルクにあるＲＨＯＤＩＡ  Ａｃｅｔｏｗ社の会社概要「Ｓｏｍｅ  Ｕｓｅｆｕｌ  Ｉｎｆｏｒｍａｔｉｏｎ  ａｂｏｕｔ  ｔｈｅ  ｒｅｕｓａｂｌｅ  Ｐａｃｋａｇｉｎｇ  ｆｏｒ  Ｒｈｏｄｉａ  Ｆｉｌｔｅｒ  Ｔｏｗ（Ｒｈｏｄｉａフィルタ・トウのための再利用可能な梱包についてのいくつかの有用な情報）」に見ることができる。
【００２２】
後者２つの梱包タイプは、いかなる追加的な紐掛けも必要とせず、したがって締付けのリスク、およびそれによって生じる、フィルタ・トウ材料から最終的に製造されるフィルタ・ロッドの引張強度のばらつきが、最小限になることから、有利である。
【００２３】
しかし、これら後者２つの梱包タイプは、圧縮済みベールを解放した後に作用する緩み復元成分、すなわちフィルタ・トウ材料の弾性復元力が、梱包材料によって吸収されるという欠点を有する。このことは、ベールの上側および下側に好ましくない出っ張りを必然的に生じさせる。これらの出っ張りは、フィルタ・ロッド機械においてフィルタ・ロッドを製造する際に意図されたフィルタ・トウ材料の使用を妨げることはないが、このように製造されたフィルタ・トウ・ベールを安全に積み重ねることを不可能にする。
【００２４】
先行技術によれば、この問題は、ベールを横方向に積むか、前述したＲＨＯＤＩＡ  Ａｃｅｔｏｗ社の会社概要に記述されているタイプの特別なパレットを使用するかのいずれかによって解決される。
【００２５】
ベーリング・プレス内で圧縮されたフィルタ・トウ材料に、フィルタ・トウ・ベールを圧縮状態で完全に封入する気密梱包スリーブを提供することが、さらに公報ＷＯ２００３／０８９３０９Ａ２から知られている。気密封入を有するそのようなベールがベーリング・プレスから解放されるとき、高度に密集したベールが増大するにつれて、フィルタ・トウ材料の緩み復元成分によってベール内部に真空が生成され、前記真空は、フィルタ・トウ材料の弾性復元力を少なくとも部分的に均等にする。このように、梱包材料は、フィルタ・トウ材料の弾性復元力のより小さい成分を吸収すればよいだけなので、ベールの上側および下側の望ましくない出っ張りが、少なくとも低減され得る。
【００２６】
ベーリング・プレス内で圧縮されたフィルタ・トウ材料が梱包材料で気密封止され、それによりフィルタ・トウ材料の緩み復元成分が、ベーリング・プレスからフィルタ・トウ・ベールが解放された後に、ベール内部で生成される真空によって少なくとも部分的に均等にされるという、後者の梱包タイプでは、特にフィルタ・トウ・ベールの高さがわずかにしか増大し得ず、それによりベール内部で生成された真空が、フィルタ・トウ材料の弾性復元力を効果的に適切に均等化するには不十分である場合に、ベーリング・プレスからベールが解放された後でベールが破裂して開くという高いリスクがあることが、問題である。
【００２７】
フィルタ・トウ製造業者の間で、フィルタ・トウ材料をある方法で梱包するための取組みが高まっており、その方法は、フィルタ・トウ・ベールから引き出されるフィルタ・トウ材料の品質に関する、フィルタまたはたばこ製造業者の要求が満たされるとともに、「ベール破裂」のリスクがフィルタ・トウ製造業者によって効果的に最小化されるという趣旨の「最適化」がされている。
【００２８】
公報ＷＯ２００３／０８９３０９Ａ２から知られている梱包タイプでは、高度に密集したフィルタ・トウ材料の梱包済みベールを製造している間の失敗率、すなわちベーリング・プレスから解放された後のベール破裂のリスク、を低減させるために、異なる方策が基本的に取られ得る。
【００２９】
ベーリング・プレスからベールが解放された後に作用する緩み復元成分、すなわちフィルタ・トウ材料の弾性復元力は、一方では、ベールの充填量を適宜下げることによって、低減し得る。しかしこの方策は、ベールの充填量が減ったことから、ベールのフィルタ・トウ材料がその後の加工中に、特にフィルタ・ロッド機械で、比較的早くなくなり、それにより新しいフィルタ・トウ・ベールがフィルタ・ロッド機械に装填されなくてはならないという欠点を有する。このことは、フィルタ・ロッドの製造を比較的頻繁に妨げることにつながり、したがってフィルタ・ロッド製造業者にとっては受け入れられないことである。
【００３０】
ベーリング・プレスから解放された後に、フィルタ・トウ材料の緩み復元成分を低減させるための別の方策は、ベーリング・プレス内でフィルタ・トウ材料の圧縮中に加えられる圧縮力を増大させることから成る。しかし、このことは、圧縮済みフィルタ・トウ材料の品質欠陥につながり、したがってフィルタ・トウ材料から製造されるたばこフィルタの品質欠陥につながる。加えて、圧縮力を増大させると、フィルタ・ロッド機械においてベールからフィルタ・トウ材料を引き出すことに悪影響を及ぼす。
【００３１】
ベーリング・プレスから解放された後に、フィルタ・トウ材料の緩み復元成分を低減させるための別の方策は、緩み復元成分を減らして、フィルタ・トウ材料の不可逆的な（すなわち、非弾性の）復元成分を増大させるために、圧縮時間を適宜長くすることから成る。しかし、長い圧縮時間は必然的にプレス・スループットを低下させ、したがってフィルタ・トウ製造業者にとって受け入れられないものである。
【発明の概要】
【発明が解決しようとする課題】
【００３２】
これらの状況に鑑み、本発明は、高度に密集したフィルタ・トウ材料の梱包済みベールを製造するための方法であって、製造された梱包済みベールの失敗率が低減され、好ましくは１％未満であり、上述した先行技術の欠点が同時に解消される方法を、開示するという目的に基づいている。
【００３３】
特に方法は、フィルタ・ロッド製造業者にとってなお許容可能である最低量を、ベールの充填量が下回ることのないフィルタ・トウ・ベールを製造するためにも好適でなくてはならず、その方法では、圧縮工程中のフィルタ・トウ材料の品質欠陥のリスクが同時に最小限にされ、フィルタ・ロッド機械においてベールからフィルタ・トウ材料を引き出すことが妨げられない。
【００３４】
さらに、方法は、フィルタ・トウ材料の製造業者がこれまでのところ達成されている従来のプレス・スループットを実現できるようにもすべきである。
【課題を解決するための手段】
【００３５】
本発明によれば、この目的は、特に独立請求項１の対象によって達成され、請求項１による製造方法の有利な拡充が、従属請求項において開示される。
【００３６】
高度に密集したフィルタ・トウ材料の梱包済みベールを製造するための本発明の方法によれば、直方体形状のフィルタ・トウ・ベールが、最初にベーリング・プレス内で圧縮され、その後、圧縮済みフィルタ・トウ・ベールを完全に封入する気密梱包スリーブで、圧縮済みフィルタ・トウ・ベールが包装される。梱包ステップ中に、梱包スリーブの少なくとも８０％、好ましくは少なくとも９０％、特に少なくとも９５％が、高度に密集したフィルタ・トウ材料に直接隣接する、したがって接触する、または高度に密集したフィルタ・トウ材料から１５ｍｍ未満少なくとも離間するように、圧縮済みフィルタ・トウ・ベールに梱包スリーブが適用される。
【００３７】
梱包工程中に圧縮済みフィルタ・トウ・ベールの輪郭の外側に封入された空気体積は、圧縮力が停止した直後のベールの膨張特性に決定的な影響を与え得る。
【００３８】
この比較的簡単な方策は、このように梱包された圧縮済みフィルタ・トウ・ベールが、ベーリング・プレスから解放された後に破裂して開くというリスクを、具体的には、例えば公報ＷＯ２００３／０８９３０９Ａ２に概して記述された梱包タイプで製造されたベールに比べて、驚くべきことに著しく低減させることができる。本発明の方法で製造されたベールに関しては、特に１％よりも相当少ない失敗率が実現される。
【００３９】
これに関して、梱包済みベールがベーリング・プレスから解放された後にベールの破裂が発生する原因は、主に圧縮済みフィルタ・トウ・ベールの実際の梱包工程にあることが、調査によって示された。このことは、ベールの充填量、圧縮工程中に加えられる圧縮力、および圧縮時間にはほとんど無関係である。その結果、本発明の方法は、例えば公報ＷＯ２００３／０８９３０９Ａ２に概して記述されているタイプの梱包工程において、いかなる問題もなく実施することができる。
【００４０】
その結果、梱包済みフィルタ・トウ・ベールがベーリング・プレスから解放された後のベール破裂のリスクが、具体的にはベールの充填量が一定であるにも関わらず、著しく低減され得る。通常用いられる圧縮工程（圧縮力および圧縮時間）も変更する必要がなく、したがってフィルタ・トウ材料の高度に密集したベールを製造するための従来型のベーリング・プレスおよびプレス順序を用いて、本発明の方法を実行することができる。
【００４１】
本発明の方法は、失敗率を低減させるだけではなく、圧縮工程中のフィルタ・トウ材料の品質欠陥のリスクも低減させ、フィルタ・ロッド機械においてたばこまたはフィルタ製造業者にとって望ましい、ベールからのフィルタ・トウ材料の引き出しが、同時に悪影響を受けることもない。
【００４２】
本発明の製造方法で達成される別の重要な利点は、フィルタ・トウ・ベールがベーリング・プレスから解放された後の、その高さの増大が、事前定義された事象順序に従って生じ、特に最大高さの変化も制限されるという点に見ることができる。
【００４３】
このように、ベーリング・プレスから解放された後の完成した梱包済みフィルタ・トウ・ベールの最終的な最大高さは、事前定義された最大値に合わせて予め調節することができる。
【００４４】
ベーリング・プレスから解放された完成したフィルタ・トウ・ベールの上側および下側の邪魔な出っ張りが、フィルタ・トウ・ベールを完全に封入する気密梱包スリーブを用いることによって防止されるので、本発明の方法により製造されたベールは、いかなる問題もなく積み重ねることもできる。本発明の方法は、ベーリング・プレスから解放された完成したベールの最大高さを予め定めることも可能にするので、標準コンテナに２層に積み重ねることができるベールを製造し、それにより利用可能な空間を最適に活用することが可能である。
【００４５】
先行技術から知られている梱包方法、例えば公報ＷＯ２００３／０８９３０９Ａ２に記述されている梱包方法では、このタイプの２層の積層性を実現することが不可能であり、したがって標準コンテナの高さ、または標準コンテナのドア開口部の高さが完全には活用されない。
【００４６】
本明細書において使用される「高度に密集したフィルタ・トウ材料」という用語は、特に３００ｋｇ／ｍ３以上８００ｋｇ／ｍ３以内のパッキング密度を有するフィルタ・トウ材料のことを指す。
【００４７】
フィルタ・トウ製造において使用される従来型のベーリング・プレスは、圧縮済みフィルタ・トウ・ベールを製造するのに好適である。これは、少なくとも１００ｔ／ｍ２の圧縮力を有するベーリング・プレスに関するが、最大圧縮力は６００ｔ／ｍ２を超過すべきではない。圧縮済みフィルタ・トウ・ベールは、少なくとも１００ｔ／ｍ２の圧縮力で少なくとも４分〜２０分、好ましくは５分〜１５分の圧縮時間の間、圧縮されることによって、ベーリング・プレスで製造されることが好ましい。
【００４８】
梱包スリーブの少なくとも８０％がフィルタ・トウ材料に直接隣接する、またはフィルタ・トウ材料から１５ｍｍ未満少なくとも離間するように、本発明の製造方法の梱包ステップ中に梱包スリーブが圧縮済みフィルタ・トウ・ベールに適用されることを確実にするために、別の解決策が考えられてもよい。
【００４９】
少なくとも１つの非接触センサユニットを有する測定装置が、この目的のために特に好適であり、このセンサユニットは、少なくとも１つの距離センサ、特に少なくとも１つの２Ｄ距離センサ・アレイを特徴とすることが好ましい。少なくとも１つの距離センサまたは少なくとも１つの２Ｄ距離センサ・アレイは、一方では高度に密集したフィルタ・トウ材料と間の距離、および他方では梱包スリーブの梱包材料との間の距離を、それぞれ正確に判定することを可能にする。
【００５０】
これに関して、例えば、一方では少なくとも１つの非接触距離センサまたは少なくとも１つの非接触２Ｄ距離センサ・アレイと、フィルタ・トウ材料との間の距離、および他方では少なくとも１つの非接触距離センサまたは少なくとも１つの非接触２Ｄ距離センサ・アレイと、梱包スリーブとの間の距離は、測定装置によって判定され、その場合、梱包スリーブとフィルタ・トウ材料との間の実際の距離は、梱包スリーブの厚さを考慮して判定され得る。
【００５１】
これに関して、非接触距離センサまたは非接触２Ｄ距離センサ・アレイは、少なくとも１つの光センサ、赤外線放射センサ、電波センサ、マイクロ波センサ、Ｔ線センサ、または超音波センサを特徴とすることが特に考えられる。
【００５２】
フィルタ・トウ材料と梱包スリーブとの間の距離測定は、電波、光、赤外線、または超音波を用いて経過時間および位相位置測定の形態で実現され得ることが好ましい。距離測定は、さらに三角測量によって実現されてもよい。
【００５３】
その代わりに、またはそれに加えて、２次元距離測定を実行することも考えられる。例えば、センサ・デバイスとフィルタ・トウ材料との間の距離は、圧縮済みフィルタ・トウ・ベールを梱包する前に２Ｄ距離測定方法で判定され得、梱包スリーブの適用後に再度２Ｄ距離測定が実行されるが、この距離測定は、センサ・デバイスと梱包スリーブとの間の距離に関して実行される。適用された梱包スリーブとフィルタ・トウ材料との間の実際の距離は、記録された２つの２Ｄ距離測定値を比較することによっていかなる問題もなく判定され得る。
【００５４】
本発明によれば、梱包済みフィルタ・トウ・ベールをベーリング・プレスから解放した後のベール破裂のリスクを低減させるならば、梱包スリーブと、高度に密集したフィルタ・トウ材料との間に封入される空気の量が、最大値を超えてはならないことが特に判明した。このことは、梱包スリーブと高度に密集したフィルタ・トウ材料との間に封入された空気の量は、包装された気密フィルタ・トウ・ベールがベーリング・プレスから解放されたときに、ベール高さをさらに増大させる決定的な要因であるという認識に基づいている。
【００５５】
しかし、フィルタ・トウ材料の膨張から生じる過度な力を梱包材料が吸収しなくてはならないということを、効果的に防止するためには、ベーリング・プレスからベールを解放している間の高さの増大は、最大値を超えてはならない。このことは、完成したベールの上側および下側の平坦さに悪影響を及ぼすだけでなく、梱包材料も、これらの力を吸収することができるように設計されなくてはならない。
【００５６】
ベーリング・プレスから解放された後でフィルタ・トウ材料の膨張中に生じる膨張力の大部分が、梱包材料によってさらに吸収される場合には、特に完成したベールがハンドリングされるときに梱包スリーブが不注意により損傷を受けた場合に、ベール破裂のリスクが増大する。
【００５７】
圧縮済みフィルタ・トウ・ベールを完全に封入する気密梱包スリーブで、圧縮済みフィルタ・トウ・ベールが包装されるときに、温度２０℃において、梱包スリーブと高度に密集したフィルタ・トウ材料との間に封入される空気が、５０リットル以下、好ましくは３０リットル以下、特に１０リットル以下になるように、気密梱包スリーブが圧縮済みフィルタ・トウ・ベールの周りに適用されると、フィルタ・トウ・ベールの製造中の失敗率が１％未満まで効果的に低減され得ることが、調査によって示された。梱包スリーブと高度に密集したフィルタ・トウ材料との間に封入された空気の体積が、後者の体積である場合には、フィルタ・トウ・ベールの製造における失敗率は、さらに０．２％未満まで効果的に低減され得る。
【００５８】
圧縮済みフィルタ・トウ・ベールを包装している間に梱包スリーブと高度に密集したフィルタ・トウ材料との間に封入された空気の量は、梱包スリーブと高度に密集したフィルタ・トウ材料との間の距離測定によって間接的に判定され得る。この距離測定には、上述した光学測定方法が特に考えられ得る。
【００５９】
本発明の方法の好ましい実現化において、ベーリング・プレスで圧縮されるフィルタ・トウ・ベールは、輸送パレット、特にユーロプール（Ｅｕｒｏｐｏｏｌ）パレットの寸法に適合した、少なくとも６，５００ｃｍ２、好ましくは少なくとも８，５００ｃｍ２の大きさがある好ましくは矩形の底部と、少なくとも７５ｃｍ、好ましくは少なくとも８５ｃｍの高さとを有する直方体形状を有するように実現化される。この場合、ベーリング・プレスで圧縮されるフィルタ・トウ・ベールは、少なくとも３００ｋｇ／ｍ３のベール密度を有するように製造されるべきである。
【００６０】
温度２０℃において、梱包スリーブによって封入される体積内に含まれる空気が、合わせて６５０リットル以下、好ましくは４５０リットル以下、特に４００リットル以下になるように、その後の梱包ステップ中に梱包スリーブが圧縮済みフィルタ・トウ・ベールに適用されるならば、いくつかの相乗効果を実現することができる。
【００６１】
一方では、このように製造されたベールをベーリング・プレスから解放した後のベール破裂が、事実上防止されることが確実になる（失敗率は０．５％よりも相当少ない）。
【００６２】
他方では、ベーリング・プレスから解放されたベールの上側および下側の邪魔な出っ張りが効果的に防止され、それによりベールの積層性が保証される。
【００６３】
しかし特に、本発明の方法のこの拡充によって、フィルタ・トウ材料の梱包に用いられる従来の圧縮力および圧縮時間がさらに低減され得る高度に密集したフィルタ・トウ・ベールを製造することが可能になる。
【００６４】
梱包スリーブの材料は、特にプラスチック・フィルムから成ってもよい。フィルムは、好ましくはポリエチレン、特にＬＤＰＥ、または変性ポリエチレン（ＬＬＤＰＥ）、またはポリアミド層とポリエチレン層を有する複合材フィルムから作られることが好ましい。
【００６５】
梱包フィルムとして、特に広告目的および／または審美目的で、着色済みまたは印刷済みのフィルムが用いられてもよい。このことは、梱包されるフィルタ・トウ材料が光に敏感である場合には、実用的でもある。
【００６６】
梱包フィルムは、輸送用梱包としての役割を同時に果たすことができるように、１００〜４００μｍの厚さを有することが好ましい。すでに上で述べたように、本発明の方法により製造されるベールは、厚紙要素、プラスチックの布などから成る別の輸送用梱包をベールの梱包フィルムの周りに加えることを必要としない。
【００６７】
同様に、本発明によって提案される特別な梱包ステップがあることにより、ベールが破裂して開くリスクが事実上なくなるので、完成したベールに追加的なまたは代替的な紐掛けを提供する必要もない。
【００６８】
立方体形状の圧縮済みフィルタ・トウ・ベールは、先行技術から知られているベーリング・プレスを用いて概して製造される。本発明の方法は、最初に梱包されることになるフィルタ・トウ材料の量が機械的に圧縮され、次いで梱包スリーブによって包装され、全体の製造工程を１つのロケーションで実行することができるように、好ましくは梱包スリーブがベーリング・プレス内で気密封止される、というやり方で実行されてもよい。
【００６９】
しかし、別のステーションにおいてフィルタ・トウ材料の予備圧縮を実行することも当然ながら可能である。この場合、圧縮済みフィルタ・トウ・ベールは、例えば保持クランプから成り得る「補助的な梱包」で梱包ステーションに供給され、前記梱包ステーションにおいて補助的な梱包が取り除かれ、圧縮済みフィルタ・トウ・ベールが気密梱包フィルムで包装される。この実施形態は、全工程がベーリング・プレスで実行されるわけではなく、したがってベーリング・プレスの利用可能性が高まるという利点を有する。それに加えて、プレス周期が短くなり、梱包ステーションの全面から圧縮済みベールにアクセスすることができるので、梱包スリーブの適用に関していくらかの自由度が実現される。
【００７０】
本発明の梱包方法の別の態様によれば、梱包済みフィルタ・トウ・ベールがベーリング・プレスから解放された後に、梱包スリーブによって封入された体積が、梱包スリーブの材料を拡張または伸張させることなく、少なくとも３２リットル、好ましくは少なくとも７０リットルだけ増大し得るように、圧縮済みフィルタ・トウ・ベールが梱包ステップ中に梱包スリーブによって包装されることが、特に提案される。
【００７１】
このように、圧縮済みフィルタ・トウ材料の梱包工程中に圧縮済みベールを囲む梱包材料に、「伸び代」が意図的に設けられている。この梱包材料のこの伸び代は、例えば折り畳まれた領域が意図的に一定のエリアで梱包材料に設けられることによって実現され得、この折り畳まれた領域は、梱包済みベールが解放されたときに広がり、それにより、折り畳み領域によって事前定義されたベールの最終高さまで、ベール高さが予測通りに増大することが可能になる。
【００７２】
フィルタ・トウ材料がベーリング・プレスから解放された後で膨張する間に、それにより生成されたベール内部の真空が、フィルタ・トウ材料の復元力を最大限可能な程度まで均等化するのに充分な程、外気圧に対して高くなるまで、気密梱包スリーブによって封入された体積が増大し得るように、折り畳まれた領域によって実現される伸び代が選択されることが好ましく、梱包スリーブの材料は、この工程中には拡張も伸張もされず、梱包材料は、ごくわずかな力だけを吸収すればよい、または全く力を吸収しなくてもよい。
【００７３】
本発明の方法の特に好ましい実現化において、ベーリング・プレスで圧縮された直方体のフィルタ・トウ・ベールは、圧縮済みフィルタ・トウ・ベールを気密梱包スリーブで包装する前に、カバー・フィルム区分と下部フィルム区分との間で製造され、圧縮済みフィルタ・トウ・ベールを完全に封入する気密梱包スリーブは、２つのフィルム区分を接着または溶接することによって次の梱包ステップで製造されることが、提案される。
【００７４】
これに関して、梱包ステップにおいて、圧縮済みフィルタ・トウ・ベールの側面にスリーブ・フィルム区分を適用することが、特に考えられる。その後、スリーブ・フィルムの対向する端部領域が、面上で合わされて互いに連結される。それに加えて、スリーブ・フィルム区分の表面エリアは、圧縮済みフィルタ・トウ・ベールを完全に封入する気密梱包スリーブが、全体で最終的に形成されるように、下部フィルム区分およびカバー・フィルム区分に連結される。
【００７５】
この場合、スリーブ・フィルム区分の表面エリアの少なくとも８０％、好ましくは少なくとも９０％、特に少なくとも９５％が、高度に密集したフィルタ・トウ材料に直接隣接する、したがって接触する、または高度に密集したフィルタ・トウ材料から１５ｍｍ未満少なくとも離間するように、圧縮済みフィルタ・トウ・ベールの側面にスリーブ・フィルムを適用することが、特に好ましい。
【００７６】
これに関して、「スリーブ・フィルム区分の表面エリア」という用語は、スリーブ・フィルム区分が覆うエリアを指し、その区分は、ベーリング・プレスから解放された後のフィルタ・トウ・ベールの完成状態で、フィルタ・トウ材料の方向を向くまたはそれに接触している。「フィルタ・トウ材料に接触する」という用語は、梱包スリーブの少なくとも８０％、好ましくは少なくとも９０％、特に少なくとも９５％が、高度に密集したフィルタ・トウ材料に直接隣接する、したがって接触する、または高度に密集したフィルタ・トウ材料から１５ｍｍ未満少なくとも離間することを指す。
【００７７】
本発明の方法のこの実施形態では、スリーブ・フィルム区分が平坦なフィルムの形状で実現されるならば、特に有利である。
【００７８】
原則的には梱包スリーブは、最大ガス透過性が、具体的には２３℃および７５％相対湿度の空気中で実行された、ＤＩＮ２０００−０７によるそれぞれの測定（出願日時点）において、１０，０００ｃｍ３／（ｍ２×ｄ×ｂａｒ）、好ましくは約２００ｃｍ３／（ｍ２×ｄ×ｂａｒ）以下、特に約２０ｃｍ３／（ｍ２×ｄ×ｂａｒ）以下であるべきである。
【００７９】
梱包スリーブの材料は、引裂強度が、具体的にはＤＩＮ  ＥＮ  ＩＳＯ  ５２７−１「プラスチックの引張特性の試験法：通則」によるそれぞれの測定、またはＤＩＮ  ＥＮ  ＩＳＯ  ５２７−３「フィルムおよびシートの試験条件」による測定（それぞれ出願日時点）において、少なくとも１０Ｎ／１５ｍｍ、好ましくは少なくとも１００Ｎ／１５ｍｍ、特に少なくとも２００Ｎ／１５ｍｍであるべきである。
【００８０】
これに関して、梱包スリーブの材料の引裂強度に関する前述の要件は、圧縮済みフィルタ・トウ・ベールを完全に封入する気密梱包スリーブで圧縮済みフィルタ・トウ・ベールが包装されるときに、梱包スリーブとしての役割を果たす材料にプレストレスを施すことが好ましいことから、必要なだけであり、そのプレストレスにより、梱包スリーブの少なくとも８０％、好ましくは少なくとも９０％、特に少なくとも９５％が、高度に密集したフィルタ・トウ材料に直接隣接する、したがって接触する、または高度に密集したフィルタ・トウ材料から１５ｍｍ未満少なくとも離間するように、圧縮済みフィルタ・トウ・ベールに梱包スリーブが適用され得ることに、留意すべきである。
【００８１】
梱包スリーブとしての役割を果たす材料の伸張性は、ＤＩＮ  ＥＮ  ＩＳＯ  ５２７による測定（上記を参照）において１０００ｍｍ／１５ｍｍ以下になるべきである。長手方向の伸張１０％における降伏強さは、ＤＩＮ  ＥＮ  ＩＳＯ  ５２７による測定（上記を参照）において３８〜４７Ｎ／１５ｍｍ以下になるべきである。
【００８２】
梱包スリーブは、フィルタ・トウ・ベールの輸送梱包でもあることが好ましいので、これに関して、梱包スリーブ材料の特定の穿刺抵抗が、ＤＩＮ  ＥＮ  １４４７７（２００４−０６版）による０．８ｍｍの軸を参照して、少なくとも８Ｎであるならば、特に有利である。
【００８３】
梱包スリーブとしての役割を果たす材料の前述した最大ガス透過性は、該当する場合には引用した最小穿刺抵抗と組み合わされて、ベーリング・プレスから解放された後のベール内部で（フィルタ・トウ材料の自己膨張により）生じる、外気圧に対する真空が、充分に長く維持されることを保証する。
【００８４】
これに関して、「充分に長く」とは、少なくとも２４時間、および好ましくは、梱包済みベール材料をさらに加工するためにフィルタ・ロッド機械で梱包ベールが意図的に開封されるまで、を意味する。
【００８５】
しかし、例えばフィルタ・トウ材料をさらに加工するためにフィルタ・ロッド機械に輸送している間に、不注意によりベールの梱包スリーブに孔があいた場合にも、害のないことが判明した。しかし、フィルタ・ロッド機械でベールが意図的に開封されるまで、梱包スリーブの気密性がほぼ確保されていることが有利である。
【００８６】
これらの要件、特に引裂強度および伸張性に関する要件を満たすスリーブ・フィルム区分を用いるとき、圧縮済みフィルタ・トウ・ベールの側面にスリーブ・フィルム区分を適用した後に、スリーブ・フィルム区分にプレストレスを施すことが有利である。
【００８７】
このことは、少なくとも５０Ｎ、特に少なくとも７５Ｎの平均プレストレス力で実現されることが好ましい。このように、梱包スリーブ（特にスリーブ・フィルム区分）と圧縮済みフィルタ・トウ材料との間で梱包ステップにおいて、スリーブ・フィルム区分の２０％以下がフィルタ・トウ材料に直接隣接しないことを、容易であるが効果的に確実にすることができる。
【００８８】
本発明の方法を実現化するための異なる選択肢の例が、添付図面を参照しながら以下に記述される。
【図面の簡単な説明】
【００８９】
【図１ａ】高度に密集したフィルタ・トウ材料の梱包済みベールを製造するための本発明の方法の例示的な実施形態において、圧縮工程前にベーリング・プレスまたは充填缶にある、梱包されることになるフィルタ・トウ材料の概略図である。
【図１ｂ】具体的には図１ａによる本発明の方法の例示的な実施形態において、ベーリング・プレスまたは充填缶内で圧縮された後の、梱包されることになるフィルタ・トウ材料の概略図である。
【図１ｃ】図１ｂによる圧縮済みフィルタ・トウ・ベールの側面に、スリーブ・フィルム区分を適用する様子を示す概略図である。
【図１ｄ】図に示される例示的な梱包方法において、スリーブ・フィルム区分の表面エリアを、下部フィルム区分およびカバー・フィルム区分に連結する様子を示す概略図である。
【発明を実施するための形態】
【００９０】
本発明の方法の例示的な実施形態において、フィルタ・トウ材料１は、図１ａに概略的に示されるようにベーリング・プレス内に置かれる。フィルタ・トウ材料１は、例えば３００〜４００ｔの圧縮力を有するベーリング・プレス内で所望のパッキング寸法（図１ｂを参照）に圧縮される。
【００９１】
圧縮工程は、ベーリング・プレス内で圧縮されるフィルタ・トウ・ベールが、少なくとも２５０ｋｇ／ｍ２のパッキング密度、特に少なくとも３００ｋｇ／ｍ２のパッキング密度を有するように、実行されることが好ましい。さらに、ベーリング・プレス内で圧縮されるフィルタ・トウ・ベールが、７００ｋｇ／ｍ２以下のパッキング密度、特に６００ｋｇ／ｍ２以下のパッキング密度を有するように、圧縮工程を実行することがさらに好ましい。
【００９２】
パッキング寸法、すなわちベーリング・プレス内で圧縮されるフィルタ・トウ・ベールの高さは、少なくとも７００ｍｍになることが好ましい。最初に述べたように、ベーリング・プレス内で圧縮済みフィルタ・トウ・ベールを製造することによって、フィルタ・トウ材料の弾性復元特性が低減されるように、フィルタ・トウ材料１が圧縮される。
【００９３】
図１ａおよび図１ｂに概略的に示される実施形態では、ベーリング・プレスのプレス・ラム１０、１０’は、フィルタ・トウ材料をベーリング・プレス内に置く前、またはフィルタ・トウ材料をベーリング・プレスの充填缶内に置く前に、適宜用意される。図に概略的に示される実施形態では、ベーリング・プレス内でのフィルタ・トウ材料の圧縮が、カバー・フィルム区分１１と、下部フィルム区分１２との間で行われることが、特に提案される。
【００９４】
図に概略的に示される実施形態では、フィルタ・トウ材料を圧縮する前に、およびフィルタ・トウ材料を充填缶内に置く前に、この目的のために、充填缶の下部に下部フィルム区分１２があしらわれている。圧縮されることになるフィルタ・トウ材料１は、このように用意された充填缶の中に、その後置かれる。
【００９５】
ベーリング・プレス上の充填缶下部を含む、満充填された充填缶の内容物をプレス・チャンバに押し込む前に、ベーリング・プレスの上側プレス・ラム１０にも、同様にフィルム区分（カバー・フィルム区分１１）があしらわれる。
【００９６】
カバーおよび下部フィルム区分１１、１２が含まれていることから、その後の下部およびカバー・フィルムは、フィルタ・トウ材料の圧縮前にすでに（ベールの上下に）正しく位置付けられている。
【００９７】
このように用意されたフィルタ・トウ材料１は、次いでベーリング・プレス内で圧縮されてフィルタ・トウ・ベールになる（図１ｂを参照）。実際の圧縮工程は、先行技術から知られている従来の圧縮工程に対応し、本明細書において開示される発明の一部ではない。
【００９８】
原則的には、ベーリング・プレス内でのフィルタ・トウ材料の圧縮が、事前定義されたプログラム順序に従って行われ、それにより、圧縮済みフィルタ・トウ・ベールの緩み復元成分が、事前定義されたまたは事前定義可能な事象順序に従って同様に低減されるならば、有利である。これに関して、フィルタ・トウ材料の緩み復元成分を充分に低減させるために、圧縮工程が少なくとも４分間、好ましくは少なくとも５分間、継続されるならば、有利である。
【００９９】
その結果、直方体形状の圧縮済みフィルタ・トウ・ベールは、図１ｂに概略的に示されるように、カバー・フィルム区分１１と下部フィルム区分１２との間で、ベーリング・プレス内で製造される。その後のステップで、圧縮済みフィルタ・トウ・ベールは、圧縮済みフィルタ・トウ・ベールを完全に封入する気密梱包スリーブで包装される。
【０１００】
図１ｃの概略図によれば、スリーブ・フィルム区分１３はこの目的のために、本発明の方法の例示的な実施形態においては圧縮済みフィルタ・トウ・ベールの側面に適用され、スリーブ・フィルム区分１３は、２つの対向する端部領域をもつ表面エリアを有する。その後、スリーブ・フィルム区分１３の対向する端部領域が、面上で合わされて互いに連結される。
【０１０１】
さらに、スリーブ・フィルム区分１３の表面エリアは、図１ｄに概略的に示されるように、下部フィルム区分１２およびカバー・フィルム区分１１に連結される。スリーブ・フィルム区分１３の端部領域同士の連結、ならびにスリーブ・フィルム区分１３の表面エリアと下部フィルム区分１２およびカバー・フィルム区分１１との連結は、圧縮済みフィルタ・トウ・ベールを完全に封入する気密梱包スリーブが、全体で最終的に形成されるように、生成される。
【０１０２】
図に概略的に示される本発明の方法では、スリーブ・フィルム区分１３の表面エリアの少なくとも８０％、好ましくは少なくとも９０％、特に少なくとも９５％が、高度に密集したフィルタ・トウ材料に直接隣接する、したがって接触する、または高度に密集したフィルタ・トウ材料から１５ｍｍ未満少なくとも離間するように、圧縮済みフィルタ・トウ・ベールの側面にスリーブ・フィルム区分１３が適用される。
【０１０３】
ベール破裂のリスクを低減させるために、ベーリング・プレスで製造される圧縮済みフィルタ・トウ・ベールが、輸送パレット、特にユーロプール・パレットの寸法に適合した、少なくとも６，５００ｃｍ２、好ましくは少なくとも８，５００ｃｍ２の大きさがある好ましくは矩形の底部と、少なくとも７５ｃｍ、好ましくは少なくとも８５ｃｍの高さ（パッキング寸法）とを有する直方体形状を有するならば、特に有利である。例示的な実施形態では、ベーリング・プレスで製造されるこれらの寸法を有する圧縮済みフィルタ・トウ・ベールは、少なくとも３００ｋｇ／ｍ３のベール密度を有する。
【０１０４】
本明細書において使用される「輸送パレットの寸法」という用語は、特に一般に使用される輸送パレットの寸法を指す。これは特に、標準コンテナ寸法に適合された、ユーロプール・パレットなどの輸送パレットに関する。
【０１０５】
ユーロプール・パレットは、４００ｍｍ×６００ｍｍの基本モジュールに基づいている。このサイズのパレットは、「１／４ユーロプール・パレット」とも呼ばれ、いわゆるＶＤＡボックスのサイズに対応する。長年にわたって一般に使用されている木製のユーロプール・パレットＥＵＲは、８００×１２００×１４４ｍｍの大きさがある。８００ｍｍ×６００ｍｍのサイズを有するこれらの半分のユーロプール・パレットは、ディスプレイ・パレットとも呼ばれる。ＥＰＡＬでは、それらは「ＥＵＲ６パレット」と呼ばれ、デュッセルドルフ・パレットとも呼ばれる。
【０１０６】
いわゆる工業パレット（１０００×１２００×１４４ｍｍ）はわずかに大きく、また幅広く使用されており、これらの工業パレットは、「ＥＵＲ３パレット」として、または強化された形態の「ＥＵＲ２パレット」として、ＥＰＡＬによりそれぞれ標準化されている。
【０１０７】
大型の非標準的なパレットは、工業サイズの２倍のサイズを有することが多く、すなわち、２０００×１２００ｍｍまたは２０００×１２５０ｍｍの大きさがある。
【０１０８】
アメリカ大陸、および中国の一部でも一般に使用されているパレットは、４８×４０インチのサイズを有し、すなわちそれらは、１２１９．２ｍｍ×１０１６ｍｍの大きさがあり、したがって、工業パレット（１，２００ｍｍ×１，０００ｍｍ）にほぼ対応し、アジアでは、１，１００ｍｍ×１，１００ｍｍまたは１，１４０ｍｍ×１，１４０ｍｍのサイズのパレットが一般的に使用されている。
【０１０９】
この例示的な実施形態では、温度２０℃において、スリーブ・フィルム区分１３、カバー・フィルム区分１１、および下部フィルム区分１２によって封入される体積内に含まれる空気が、合わせて６５０リットル以下、好ましくは４５０リットル以下、特に４００リットル以下になるように、圧縮済みフィルタ・トウ・ベールの側面にスリーブ・フィルム区分１３が適用される。
【０１１０】
記述の概略部分ですでに述べたように、気密封入されたベールをベーリング・プレスから解放した後のベール破裂のリスクは、それにより、１％よりも相当少なくなるまで効果的に低減される。
【０１１１】
フィルタ・トウ材料の圧縮前に、下部フィルム区分１２およびカバー・フィルム区分１１がベーリング・プレスにあしらわれ、その後圧縮済みベールの側面にスリーブ・フィルム区分１３が適用される、図に概略的に示される例示的な実施形態では、温度２０℃において、スリーブ・フィルム区分の表面エリアと高度に密集したフィルタ・トウ材料との間に封入される空気が、５０リットル以下、好ましくは３０リットル以下、特に１０リットル以下になるように、圧縮済みフィルタ・トウ・ベールの側面にスリーブ・フィルム区分が適用されるならば、有利である。
【０１１２】
このことは、例えば少なくとも５０Ｎ、好ましくは少なくとも７５Ｎの平均適用プレストレスで、圧縮済みフィルタ・トウ・ベールの側面にスリーブ・フィルム区分１３を適用することによって、実現することができる。この適用プレストレスは、ひずみゲージまたは同様のセンサによって容易に制御および監視することができる。
【０１１３】
図に概略的示される実施形態において気密梱包スリーブを形成するために、スリーブ・フィルム区分１３の対向する端部領域が面上で合わされるときに形成される鉛直方向の重複領域に、鉛直方向に延在する溶接シーム、特にひれ付きシームを生成することが提案される。
【０１１４】
その後、スリーブ・フィルム区分には、鉛直方向に延在する溶接シームの方向にプレストレスが施され、クランプまたは同様の固定手段を用いて、特に一時的に、スリーブ・フィルム区分が固定される。例示的な実施形態では、その後、スリーブ・フィルム区分１３の上端領域と、カバー・フィルム区分１１の周縁領域との間に、周囲水平方向重複領域を生成することが提案される。スリーブ・フィルム区分１３の下端領域と、下部フィルム区分１２の周縁領域との間の周囲水平方向重複領域が、同じく生成される。次いで周囲溶接シーム、特にひれ付きシームが、周囲水平方向重複領域にそれぞれ生成される。
【０１１５】
この場合、鉛直方向に延在する溶接シーム、および周囲水平方向重複領域の周囲溶接シームは、下部フィルム区分１２、カバー・フィルム区分１１、およびスリーブ・フィルム区分１３が全体で、圧縮済みフィルタ・トウ・ベールを完全に封入する気密梱包スリーブを形成するように、生成される。
【０１１６】
周囲水平方向重複領域を生成するために、カバー・フィルム区分１１および下部フィルム区分１２のそれぞれの縁部領域が、外向きにベールから離れるように引き出されるならば、有利である。
【０１１７】
例示的な実施形態によれば、鉛直方向の重複領域が、好ましくはフィルタ・トウ・ベールの２つの鉛直方向に延在する隅縁部間の中央に配置されるように、フィルタ・トウ・ベールの側面にスリーブ・フィルム区分１３が適用される。次いで、鉛直な溶接シームの方向にスリーブ・フィルム区分１３にプレストレスを施すために、スリーブ・フィルム区分１３のフィルム材料が、好ましくは鉛直な溶接シームの方向に手動で変位され得、それにより重複領域が水平方向に拡大される。これに関して、スリーブ・フィルム区分１３に、少なくとも５０Ｎ、特に少なくとも７５Ｎの平均プレストレス力でプレストレスが施されるならば、有利である。このプレストレスは、例えばそれに対応して配置されたひずみゲージで、容易に監視され得る。
【０１１８】
本発明の方法により、周囲水平方向重複領域に周囲溶接シームを生成するとき、事前定義されたまたは事前定義可能なベールからの最短距離で、それぞれの周囲水平方向重複領域に周囲溶接シームを生成することが有利である。この事前定義されたまたは事前定義可能な最短距離は、２〜２０ｃｍの範囲、好ましくは５〜１０ｃｍの範囲にある。ベールと溶接シームとの間のこの距離は、ベーリング・プレスからベールが解放されたときに、完成したベールが梱包区分にストレスを加えることなく膨張することができる寸法を、最終的には表している。
【０１１９】
したがって、一般的には、周囲溶接シームとベールとの間の事前定義されたまたは事前定義可能な最短距離は、ベーリング・プレスから解放された後の圧縮済みフィルタ・トウ材料の弾性復元特性に応じて選択されるべきである。
【０１２０】
圧縮済みフィルタ・トウ・ベールは、気密梱包された後で、ベーリング・プレスから解放される。フィルタ・トウ材料の段階的な膨張を可能にするために、ベーリング・プレスの上側プレス板と下側プレス板の間の距離を段階的に広げることによって、これを実現させることが好ましい。ストレスのピークがこれにより防止される。
【０１２１】
これに関して、上側プレス板と下側プレス板の間の距離が、第１のステップでは１０〜３５ｍｍ、好ましくは１５〜３０ｍｍ、特に２０〜２５ｍｍだけ広げられるならば、有利である。次いで、上側プレス板と下側プレス板の間の距離が、第２のステップで少なくとも１，２００ｍｍまで広げられ、これは第１のステップから一定の時間が経過してから実行される。
【０１２２】
図に概略的に示される梱包方法の特徴は、以下のように簡単にまとめることができる。
ステップｉ）ベーリング・プレス内で直方体形状の圧縮済みフィルタ・トウ・ベールを製造する、
ステップｉｉ）圧縮済みフィルタ・トウ・ベールを完全に封入する気密梱包スリーブで、圧縮済みフィルタ・トウ・ベールを包装する、
ステップｉｉｉ）気密梱包スリーブで完全に封入されたフィルタ・トウ・ベールを、ベーリング・プレスから解放する。
【０１２３】
本発明によれば、梱包スリーブの少なくとも８０％、好ましくは少なくとも９０％、特に少なくとも９５％が、高度に密集したフィルタ・トウ材料に直接隣接する、したがって接触する、または高度に密集したフィルタ・トウ材料から１５ｍｍ未満少なくとも離間するように、圧縮済みフィルタ・トウ・ベールに梱包スリーブがステップｉｉ）において適用されることが提案される。
【０１２４】
これに関して、温度２０℃において、スリーブ・フィルム区分１３の表面エリアと高度に密集したフィルタ・トウ材料との間に封入される空気が、５０リットル以下、好ましくは３０リットル以下、特に１０リットル以下になるように、圧縮済みフィルタ・トウ・ベールの周りに梱包スリーブがステップｉｉ）において適用されるならば、特に有利である。
【０１２５】
本発明の梱包方法の好ましい実現化において、ベーリング・プレスで圧縮されるフィルタ・トウ・ベールは、ステップｉ）において、少なくとも６，５００ｃｍ２、好ましくは少なくとも８，５００ｃｍ２の大きさがある好ましくは矩形の底部と、少なくとも７５ｃｍ、好ましくは少なくとも８５ｃｍの高さとを有する直方体形状を有しており、特にフィルタ・トウ・ベールは、ステップｉ）において、ベーリング・プレスで圧縮されるフィルタ・トウ・ベールが、少なくとも３００ｋｇ／ｍ３のベール密度を有するように、製造される。
【０１２６】
これに関して、温度２０℃において、梱包スリーブによって封入される体積内に含まれる空気が、合わせて６５０リットル以下、好ましくは４５０リットル以下、特に４００リットル以下になるように、圧縮済みフィルタ・トウ・ベールに梱包スリーブが次いでステップｉｉ）において適用されるならば、有利である。
【０１２７】
その代わりに、またはそれに加えて、ベーリング・プレスで圧縮された直方体形状のフィルタ・トウ・ベールが、ステップｉ）において、カバー・フィルム区分１１と下部フィルム区分１２との間で製造され、圧縮済みフィルタ・トウ・ベールを完全に封入する気密梱包スリーブが、その後、２つのフィルム区分を合わせて接着するまたは溶接することによってステップｉｉ）で製造されることも考えられる。
【０１２８】
図に概略的に示される梱包方法にも組み込まれている本発明の態様によれば、ベーリング・プレスで圧縮された直方体形状のフィルタ・トウ・ベールが、ステップｉ）において、カバー・フィルム区分１１と下部フィルム区分１２との間で製造されることが提案される。それに続くステップｉｉ）に関して、このステップが、以下の手順を備えることが提案される。すなわち、
ａ）圧縮済みフィルタ・トウ・ベールの側面にスリーブ・フィルム区分１３を適用することであって、スリーブ・フィルム区分１３は、２つの対向する端部領域をもつ表面エリアを有する、適用するステップ、
ｂ）スリーブ・フィルム区分１３の対向する端部領域を面上で合わせるステップ、および
ｃ）圧縮済みフィルタ・トウ・ベールを完全に封入する気密梱包スリーブが最終的に全体で形成されるように、スリーブ・フィルム区分１３の対向する端部領域を互いに連結し、スリーブ・フィルム区分１３の表面エリアを、下部フィルム区分１２およびカバー・フィルム区分１１に連結するステップ、である。
【０１２９】
本発明の梱包方法のこの例示的な実施形態の拡充によれば、ベーリング・プレスで圧縮されるフィルタ・トウ・ベールは、ステップｉ）において、少なくとも６，５００ｃｍ２、好ましくは少なくとも８，５００ｃｍ２の大きさがある好ましくは矩形の底部と、少なくとも７５ｃｍ、好ましくは少なくとも８５ｃｍの高さとを有する直方体形状を有し、フィルタ・トウ・ベールは、ステップｉ）において、ベーリング・プレスで圧縮されるフィルタ・トウ・ベールが、少なくとも３００ｋｇ／ｍ３のベール密度を有するように製造されることが、提案される。
【０１３０】
これに関して、温度２０℃において、スリーブ・フィルム区分１３、カバー・フィルム区分１１、および下部フィルム区分１２によって封入される体積内に含まれる空気が、合わせて６５０リットル以下、好ましくは４５０リットル以下、特に４００リットル以下になるように、圧縮済みフィルタ・トウ・ベールの側面にスリーブ・フィルム区分１３がステップａ）において適用されることが、提案される。
【０１３１】
その代わりに、またはそれに加えて、温度２０℃において、スリーブ・フィルム区分１３の表面エリアと高度に密集したフィルタ・トウ材料との間に封入される空気が、５０リットル以下、好ましくは３０リットル以下、特に１０リットル以下になるように、圧縮済みフィルタ・トウ・ベールの側面にスリーブ・フィルム区分１３がステップａ）において適用されることも、考えられる。
【０１３２】
この目的のために、少なくとも５０Ｎ、特に少なくとも７５Ｎの平均適用プレストレスで、圧縮済みフィルタ・トウ・ベールの側面の周りにスリーブ・フィルム区分１３がステップａ）において適用されることが、特に提案される。
【０１３３】
後者の実施形態の拡充によれば、ステップｉｉ）は、さらに以下の手順を備えることが提案される。すなわち、
ｄ）スリーブ・フィルム区分１３の対向する端部領域が面上で合わされるときに形成される鉛直方向の重複領域に、鉛直方向に延在する溶接シーム、特にひれ付きシームを生成するステップ、
ｅ）鉛直方向に延在する溶接シームの方向に、スリーブ・フィルム区分１３にプレストレスを施し、プレストレスが施された状態でスリーブ・フィルム区分１３を、特に一時的に固定するステップ、
ｆ）スリーブ・フィルム区分１３の上端領域と、カバー・フィルム区分１１の周縁領域との間に周囲水平方向重複領域を生成し、スリーブ・フィルム区分１３の下端領域と、下部フィルム区分１２の周縁領域との間に周囲水平方向重複領域を生成するステップ、および
ｇ）周囲溶接シーム、特にひれ付きシームを、周囲水平方向重複領域にそれぞれ生成するステップ、である。
【０１３４】
これに関して、鉛直方向に延在する溶接シーム、および周囲水平方向重複領域の周囲溶接シームは、下部フィルム区分１２、カバー・フィルム区分１１、およびスリーブ・フィルム区分１３が、圧縮済みフィルタ・トウ・ベールを完全に封入する気密梱包スリーブを形成するように、生成されることが、特に提案される。
【０１３５】
周囲水平方向重複領域をステップｆ）において生成するために、カバー・フィルム区分１１および下部フィルム区分１２のそれぞれの縁部領域が、外向きにベールから離れるように引き出されることが好ましい。他方では、少なくとも５０Ｎ、特に少なくとも７５Ｎの平均プレストレス力で、スリーブ・フィルム区分１３にステップｅ）においてプレストレスが施されるのであれば、それも有利である。
【０１３６】
後者の実施形態の好ましい実現化において、鉛直方向の重複領域が、好ましくはフィルタ・トウ・ベールの２つの鉛直方向に延在する隅縁部間の中央に配置されるように、フィルタ・トウ・ベールの側面にスリーブ・フィルム区分１３がステップａ）において適用され、次いで鉛直な溶接シームの方向にスリーブ・フィルム区分１３にプレストレスを施すために、スリーブ・フィルム区分１３のフィルム材料が、好ましくは鉛直な溶接シームの方向に手動で変位され、それにより重複領域が水平方向に拡大されることが、提案される。
【０１３７】
原則的には、事前定義されたまたは事前定義可能なベールからの最短距離で、周囲水平方向重複領域に周囲溶接シームがステップｇ）において生成されるのであれば、有利である。この事前定義されたまたは事前定義可能な最短距離は、２〜２０ｃｍの範囲、好ましくは５〜１０ｃｍの範囲にあるべきである。周囲溶接シームとベールとの間のこの事前定義されたまたは事前定義可能な最短距離は、ベーリング・プレスから解放された後の圧縮済みフィルタ・トウ材料の弾性復元特性に応じて選択されるべきである。
【０１３８】
後者の実施形態の好ましい実現化によれば、スリーブ・フィルム区分１３は、ステップｅ）において、具体的には鉛直方向の重複領域の上に横方向に折り畳まれ、折り畳まれた重複領域をベール上に、好ましくは粘着テープまたは同様の取り外し可能な固定手段で固定することによって、プレストレスが施された状態で、特に一時的に固定されることが、提案される。
【０１３９】
その代わりに、またはそれに加えて、スリーブ・フィルム区分１３が、ステップａ）において、水平方向に一定のプレストレスのある状態で、フィルタ・トウ・ベールの側面に適用されるのであれば、それも有利である。これに関して、スリーブ・フィルム区分１３が、ステップａ）において、カバー・フィルム区分１１および下部フィルム区分１２に対して位置付けられ、位置付けられた状態で一時的に固定されることが、特に考えられる。スリーブ・フィルム区分１３を位置付け、一時的に固定するために、スリーブ・フィルム区分１３の上側および／または下側縁部領域が、拘束具によってベーリング・プレスに保持されることが好ましい。
【０１４０】
これに関して、ベーリング・プレスが、上側および下側プレス板を特徴としており、それらの間で圧縮済みフィルタ・トウ・ベールがステップｉ）において製造され、スリーブ・フィルム区分１３を位置付け、一時的に固定するために、ベーリング・プレスの上側プレス板に配置された拘束具によって、スリーブ・フィルム区分１３の上縁領域が保持される、特にクランプされるならば、特に有利である。この場合、一時的に固定されたスリーブ・フィルム区分１３は、特にステップｆ）において周囲水平方向重複領域が生成される直前に、解放されるべきである。
【０１４１】
本発明の態様によれば、ステップｉ）は、以下の手順を備える。すなわち、
−  充填缶の下部に下部フィルム区分１２をあしらうことによって、充填缶を用意するステップ、
−  プレス・ラム１０にカバー・フィルム区分１１をあしらうことによって、ベーリング・プレスのプレス・ラム１０を用意するステップ、
−  梱包されることになるフィルタ・トウ材料を、用意された充填缶の中に置くステップ、および
−  用意されたプレス・ラム１０を、上方から充填缶の中に移動させることによって、用意された充填缶の中に置かれたフィルタ・トウ材料を圧縮するステップ、である。
【０１４２】
その代わりに、ステップｉ）が以下の手順を備えることが考えられる。すなわち、
−  プレス・ヨークにカバー・フィルム区分１１をあしらうことによって、静止プレス・ヨークを用意するステップ、
−  プレス・ラム１０’に下部フィルム区分１２をあしらうことによって、ベーリング・プレスのプレス・ラム１０’を用意するステップ、
−  用意されたプレス・ヨークとプレス・ラム１０’の間に、梱包されることになるフィルタ・トウ材料を配置するステップ、および
−  用意されたプレス・ラム１０’を、下方からプレス・ヨークの方向に変位させることによって、フィルタ・トウ材料を圧縮するステップ、である。
【０１４３】
ステップｉｉｉ）に関して、ベーリング・プレスが、上側および下側プレス板を特徴としており、上側プレス板と下側プレス板の間の距離を段階的に広げることによって、ベーリング・プレスからフィルタ・トウ・ベールが解放されることが、特に提案される。これに関して、上側プレス板と下側プレス板の間の距離が、第１のステップでは１０〜３５ｍｍ、好ましくは１５〜３０ｍｍ、特に２０〜２５ｍｍだけ広げられることが、特に提案される。次いで、上側プレス板と下側プレス板の間の距離は、第２のステップで少なくとも１，２００ｍｍまで広げられ、これは第１のステップから一定の時間が経過してから実行される。
【０１４４】
ステップｉｉ）で気密梱包スリーブによって完全に封入されたフィルタ・トウ・ベールを解放する前に、少なくとも３００ｋｇ／ｍ３のベール密度が実現されるように、少なくとも１８０ｓ、特に少なくとも２５０ｓの間、ベーリング・プレス内でフィルタ・トウ・ベールを圧縮することが、特に有利である。これにより、フィルタ・トウ材料の弾性復元特性が充分に低減されることが確実になる。本発明は、図に示された本発明の梱包方法の例示的な実施形態に限定されるものではなく、本明細書において開示されるあらゆる特徴の概要から生じるものである。
【０１４５】
本発明は、本発明の方法により製造される、少なくとも２５０ｋｇ／ｍ３の梱包密度を有する立方体形状のフィルタ・トウ・ベールにも関する。
【０１４６】
本願が参照する任意の特許、特許出願、および公報の内容が、抵触によって本願の定義があいまいになるという趣旨で、本願の内容に抵触する場合には、本願が優先権を有する。
【図１ａ】
0006603328.tif 000002
【図１ｂ】
0006603328.tif 000003
【図１ｃ】
0006603328.tif 000004
【図１ｄ】
0006603328.tif 000005